(57)【要約】      （修正有）【課題】誘電体層の薄層化に際しても、焼成時の収縮挙動の差異に起因するクラックの発生を低減できる積層型電子部品の製造方法を提供する。【解決手段】内部電極層と内側誘電体層とが交互に積層された内層部と、外側誘電体層からなる外層部と、を有する積層型電子部品の製造方法であって、焼成後に外側誘電体層となる外側グリーンシートを、外側グリーンシート用塗料を用いて形成する工程と、焼成後に内側誘電体層となる内側グリーンシートを、内側グリーンシート用塗料を用いて形成する工程と、内側グリーンシートを、電極層を介して積層し、積層体を得る工程と、積層体の積層方向の両端面に外側グリーンシートを積層し、グリーンチップを得る工程と、を有し、前記外側グリーンシート用塗料に含有させる外側誘電体粉末として、Ｄ５０径の解砕率が、４．０〜１５．０％となるように解砕された誘電体粉末を使用することを特徴とする積層型電子部品の製造方法。【選択図】図４
2007165557.tif 000002
【特許請求の範囲】
【請求項１】
内部電極層と内側誘電体層とが交互に積層された内層部と、
前記内層部の積層方向の両端面に、外側誘電体層からなる外層部と、を有する積層型電子部品を製造する方法であって、
焼成後に前記外側誘電体層となる外側グリーンシートを、外側グリーンシート用塗料を用いて形成する工程と、
焼成後に前記内側誘電体層となる内側グリーンシートを、内側グリーンシート用塗料を用いて形成する工程と、
前記内側グリーンシートを、電極層を介して積層し、積層体を得る工程と、
前記積層体の積層方向の両端面に前記外側グリーンシートを積層し、グリーンチップを得る工程と、を有し、
前記外側グリーンシート用塗料に含有させる外側誘電体粉末として、Ｄ５０径の解砕率が、４．０〜１５．０％となるように解砕された誘電体粉末を使用することを特徴とする積層型電子部品の製造方法。
【請求項２】
前記外側誘電体粉末は、Ｄ９０径の解砕率が、６．５〜２４．０％となるように解砕されている請求項１に記載の積層型電子部品の製造方法。
【請求項３】
前記外側誘電体粉末は、Ｄ１０径の解砕率が、１．０〜８．５％となるように解砕されている請求項１または２に記載の積層型電子部品の製造方法。
【請求項４】
前記内側グリーンシート用塗料に含有させる内側誘電体粉末として、Ｄ５０径の解砕率が、６．０〜２０．０％となるように解砕された誘電体粉末を使用する請求項１〜３のいずれかに記載の積層型電子部品の製造方法。
【請求項５】
前記外側誘電体粉末および内側誘電体粉末は、実質的に同じ粒度分布を有する誘電体粉末を解砕することによって得られた粉末である請求項４に記載の積層型電子部品の製造方法。
【請求項６】
前記外側誘電体粉末および内側誘電体粉末が、チタン酸バリウムを主成分として含有する請求項４または５に記載の積層型電子部品の製造方法。
【発明の詳細な説明】
【技術分野】
【０００１】
本発明は、積層セラミックコンデンサなどの積層型電子部品の製造方法に係り、さらに詳しくは、クラックの発生率が低減された積層型電子部品の製造方法に関する。
【背景技術】
【０００２】
積層型電子部品としての積層セラミックコンデンサは、小型、大容量、高信頼性の電子部品として広く利用されており、１台の電子機器の中で使用される個数も多数にのぼる。
【０００３】
このような積層セラミックコンデンサは、通常、次のような方法で製造される。すなわち、まず誘電体粉末、バインダ（アクリル系樹脂、ブチラール系樹脂など）、有機溶剤（トルエン、ＭＥＫ）を含むセラミック塗料を準備する。次に、このセラミック塗料を、ドクターブレード法などを用いてＰＥＴ製フィルム上に塗布し、加熱乾燥させた後、ＰＥＴ製フィルムを剥離してセラミックグリーンシートを得る。次に、このセラミックグリーンシート上に内部電極を印刷して乾燥させ、これらを積層したものをチップ状に切断してグリーンチップとし、このグリーンチップを焼成後、端子電極を形成することにより製造される。
【０００４】
積層セラミックコンデンサを製造する場合には、コンデンサとして必要とされる所望の静電容量に基づき、内部電極が形成されるシートの層間厚みは、約１μｍ〜１００μｍ程度の範囲に設定される。また、積層セラミックコンデンサでは、コンデンサチップの積層方向における外側部分には、内部電極が形成されない外層部分が形成される。この内部電極が形成されない部分に対応する誘電体層の厚みは、数十μｍ〜数百μｍ程度であり、通常、コンデンサ素子内部を保護するために形成される。
【０００５】
一方、内部電極の導電材として、一般にＰｄやＰｄ合金が用いられているが、Ｐｄは高価であるため、比較的安価なＮｉやＮｉ合金等の卑金属が使用されるようになってきている。内部電極の導電材として卑金属を用いる場合、大気中で焼成を行なうと内部電極が酸化してしまうという問題がある。そのため、誘電体層と内部電極との同時焼成を、還元性雰囲気中で行なう必要がある。しかし、還元性雰囲気中で焼成すると、誘電体層が還元されてしまい、比抵抗が低くなってしまう。このため、非還元性の誘電体材料が開発されている。
【０００６】
しかしながら、Ｎｉなどの卑金属は、誘電体層を構成する誘電体粉末よりも低い温度で焼結してしまうという性質を有しているため、次のような問題がある。すなわち、Ｎｉの影響により、内部電極が形成されたシートが多数積層された部分（内層部）の焼結温度が、内部電極が形成されない外層部と比較して、低くなってしまい、内層部と外層部とで焼成時の収縮挙動が異なってしまうこととなる。そして、その結果、素子本体内部にクラックが発生してしまい、製品歩留まりが低下してしまうという問題があった。
特に、近年の電子機器の小型・高性能化に対応するために、積層セラミックコンデンサの内層部の誘電体層（内側誘電体層）を構成することとなる誘電体粉末を微細化し、内側誘電体層を薄層化する試みがなされている（たとえば、特許文献１）。しかしながら、内側誘電体層の原料として、微細化された誘電体粉末を使用すると、焼成時の収縮挙動の差異（ミスマッチング）の影響が大きくなってしまい、クラックが顕著に発生してしまうという問題があった。そのため、内側誘電体層を薄層化した場合においても、このようなクラックの発生率を低く抑え、製品歩留まりを向上させることが望まれていた。
【０００７】
【特許文献１】特開２００１−３１６１７６号公報
【発明の開示】
【発明が解決しようとする課題】
【０００８】
本発明は、このような実状に鑑みてなされ、その目的は、積層セラミックコンデンサなどの積層型電子部品を構成する誘電体層を薄層化した場合においても、焼成時の収縮挙動の差異に起因するクラックの発生を低減することができる積層型電子部品の製造方法に関する。
【課題を解決するための手段】
【０００９】
本発明者等は、上記目的を達成するために、鋭意検討を行った結果、外層部を構成することとなる外側誘電体層の原料として、所定の解砕率となるように解砕された誘電体粉末を使用することにより、上記目的を達成できることを見出し、本発明を完成させるに至った。
【００１０】
すなわち、本発明の積層型電子部品の製造方法は、
内部電極層と内側誘電体層とが交互に積層された内層部と、
前記内層部の積層方向の両端面に、外側誘電体層からなる外層部と、を有する積層型電子部品を製造する方法であって、
焼成後に前記外側誘電体層となる外側グリーンシートを、外側グリーンシート用塗料を用いて形成する工程と、
焼成後に前記内側誘電体層となる内側グリーンシートを、内側グリーンシート用塗料を用いて形成する工程と、
前記内側グリーンシートを、電極層を介して積層し、積層体を得る工程と、
前記積層体の積層方向の両端面に前記外側グリーンシートを積層し、グリーンチップを得る工程と、を有し、
前記外側グリーンシート用塗料に含有させる外側誘電体粉末として、Ｄ５０径の解砕率が、４．０〜１５．０％となるように解砕された誘電体粉末を使用することを特徴とする。
【００１１】
本発明において、“Ｄ５０径の解砕率”とは、解砕前の誘電体粉末のＤ５０径と、解砕後の誘電体粉末のＤ５０径との差を、解砕前の誘電体粉末のＤ５０径に対する比率で表したものである。すなわち、たとえば、Ｄ５０径の解砕率が１０％である場合には、解砕前の誘電体粉末のＤ５０径と比較して、解砕後の誘電体粉末のＤ５０径が、１０％小さくなっている（すなわち、９０％の大きさとなっている）ことを意味する。なお、このことは、下記のＤ９０径の解砕率、Ｄ１０径の解砕率についても同様である。
【００１２】
好ましくは、前記外側誘電体粉末は、Ｄ９０径の解砕率が、６．５〜２４．０％となるように解砕されている。
【００１３】
好ましくは、前記外側誘電体粉末は、Ｄ１０径の解砕率が、１．０〜８．５％となるように解砕されている。
【００１４】
好ましくは、前記内側グリーンシート用塗料に含有させる内側誘電体粉末として、Ｄ５０径の解砕率が、６．０〜２０．０％となるように解砕された誘電体粉末を使用する。
【００１５】
好ましくは、前記外側誘電体粉末および内側誘電体粉末は、実質的に同じ粒度分布を有する誘電体粉末を解砕することによって、得られた粉末である。
【００１６】
好ましくは、前記外側誘電体粉末および内側誘電体粉末は、チタン酸バリウムを主成分として含有する。
【００１７】
本発明に係る積層型電子部品としては、特に限定されないが、積層セラミックコンデンサ、圧電積層体部品、チップバリスタ、チップサーミスタ等の表面実装（ＳＭＤ）チップ型電子部品などが例示される。
【００１８】
なお、本発明において、Ｄ１０径、Ｄ５０径およびＤ９０径は、それぞれ、累積粒度分布の微粒側からの累積１０％、累積５０％および累積９０％の粒径を意味する。
【発明の効果】
【００１９】
本発明によると、積層セラミックコンデンサなどの積層型電子部品の外層部を構成することとなる原料として、解砕率が所定の範囲に制御された外側誘電体粉末を用いる。そのため、内層部を構成する内側誘電体層を薄層化した場合においても、内層部と外層部との焼成時の収縮挙動の差異を低減することができ、収縮挙動の差異に起因するクラックの発生を低減が可能となり、製品歩留まりを向上させることができる。
【００２０】
一方、従来においては、内側誘電体層を薄層化するために、内側誘電体層を形成することとなる内側誘電体粉末を、解砕し、微細化して用いていた。しかし、その一方で、製造工程の簡素化等のために、外層部を形成することとなる外側誘電体粉末については、十分に解砕が行われていなかった。そのため、内層部の焼結温度が低下してしまい、焼成の際に、内層部と外層部との間で、収縮挙動の差異（ミスマッチング）が大きくなってしまい、その結果、クラックの発生率が増大してしまうという問題があった。
【００２１】
これに対して、本発明は、上記構成を採用することにより、従来の問題を有効に解決するものである。
【発明を実施するための最良の形態】
【００２２】
以下、本発明を、図面に示す実施形態に基づき説明する。
図１は本発明の一実施形態に係る積層セラミックコンデンサの断面図、
図２は図１に示すコンデンサの製造過程に用いるグリーンシートの要部断面図、
図３は図１に示すコンデンサの製造過程に用いるグリーンチップの要部断面図、
図４は外側誘電体粉末のＤ５０径の解砕率と積層セラミックコンデンサのクラック発生率との関係を示すグラフ、
図５は外側誘電体粉末のＤ９０径の解砕率と積層セラミックコンデンサのクラック発生率との関係を示すグラフ、
図６は外側誘電体粉末のＤ１０径の解砕率と積層セラミックコンデンサのクラック発生率との関係を示すグラフである。
【００２３】
積層セラミックコンデンサ
図１に示すように、本発明の一実施形態に係る積層セラミックコンデンサ１は、内側誘電体層２と内部電極層３とが交互に積層された構成のコンデンサ素子本体１０を有する。このコンデンサ素子本体１０の両側端部には、素子本体１０の内部で交互に配置された内部電極層３と各々導通する一対の外部電極４が形成してある。内部電極層３は、各側端面がコンデンサ素子本体１０の対向する２端部の表面に交互に露出するように積層してある。一対の外部電極４は、コンデンサ素子本体１０の両端部に形成され、交互に配置された内部電極層３の露出端面に接続されて、コンデンサ回路を構成する。
【００２４】
そして、コンデンサ素子本体１０において、内部電極層３および内側誘電体層２の積層方向の両外側端部には、外側誘電体層２０が配置してあり、素子本体１０の内部を保護している。すなわち、コンデンサ素子本体１０は、複数の内部電極層３および内側誘電体層２が積層された内層部２００と、この内層部２００の両外側に位置し、外側誘電体層２０から形成される一対の外層部３００とからなる。
【００２５】
コンデンサ素子本体１０の形状に特に制限はないが、通常、直方体状とされる。また、その寸法にも特に制限はなく、用途に応じて適当な寸法とすればよいが、通常、縦（０．６〜５．６ｍｍ、好ましくは０．６〜３．２ｍｍ）×横（０．３〜５．０ｍｍ、好ましくは０．３〜１．６ｍｍ）×厚み（０．１〜１．９ｍｍ、好ましくは０．３〜１．６ｍｍ）程度である。
【００２６】
誘電体層２および２０
内側誘電体層２および外側誘電体層２０は、誘電体磁器組成物で構成される。誘電体磁器組成物としては、好ましくは、組成式ＡＢＯ３  で表され、組成式中のＡサイトがＳｒ、ＣａおよびＢａから選ばれる少なくとも１つの元素で構成され、ＢサイトがＴｉおよびＺｒの少なくとも１つの元素で構成されているペロブスカイト型結晶構造を持つ誘電体酸化物を主成分として含有する。この際、酸素（Ｏ）量は、上記式の化学量論組成から若干偏倚してもよい。
【００２７】
本発明では、特に、ＡサイトをＢａで主として構成し、ＢサイトをＴｉで主として構成し、チタン酸バリウム（より好ましくは、組成式Ｂａｍ  ＴｉＯ２＋ｍ  で表され、ｍが０．９９５≦ｍ≦１．０１０であり、ＢａとＴｉとの比が０．９９５≦Ｂａ／Ｔｉ≦１．０１０である）とすることが好ましい。
【００２８】
また、誘電体磁器組成物中には、必要に応じて各種副成分が含有されていていても良い。誘電体磁器組成物中に主成分と共に含まれる副成分としては、Ｓｒ，Ｚｒ，Ｙ，Ｇｄ，Ｔｂ，Ｄｙ，Ｖ，Ｍｏ，Ｚｎ，Ｃｄ，Ｔｉ，Ｓｎ，Ｗ，Ｂａ，Ｃａ，Ｍｎ，Ｍｇ，Ｃｒ，Ｓｉ，およびＰの酸化物から選ばれる１種類以上が例示される。副成分を添加することにより、主成分の誘電特性を劣化させることなく低温焼成が可能となる。そして、内側誘電体層を薄層化した場合の信頼性不良を低減することができ、長寿命化を図ることができる。ただし、本発明では、内側誘電体層の組成は、上記に限定されない。
【００２９】
図１に示す内側誘電体層２の積層数や厚み等の諸条件は、目的や用途に応じ適宜決定すればよいが、本実施形態では、内側誘電体層２の厚みは、１μｍ〜５０μｍ程度であり、好ましくは５μｍ以下、より好ましくは３μｍ以下に薄層化されている。また、外側誘電体層２０の厚みは、たとえば１００μｍ〜数百μｍ程度である。
【００３０】
内部電極層３
内部電極層３に含有される導電材は特に限定されないが、内側誘電体層２の構成材料が耐還元性を有するため、卑金属を用いることができる。導電材として用いる卑金属としては、Ｎｉ、Ｃｕ、Ｎｉ合金またはＣｕ合金が好ましい。内部電極層３の主成分をＮｉにした場合には、誘電体が還元されないように、低酸素分圧（還元雰囲気）で焼成するという方法がとられている。一方誘電体は還元されないようにその組成比をストイキオ組成からずらす等の手法がとられている。
内部電極層３の厚さは用途等に応じて適宜決定すればよいが、通常、０．５〜５μｍ程度である。
【００３１】
外部電極４
外部電極４に含有される導電材は特に限定されないが、通常、ＣｕやＣｕ合金あるいはＮｉやＮｉ合金等を用いる。なお、ＡｇやＡｇ−Ｐｄ合金等も、もちろん使用可能である。なお、本実施形態では、安価なＮｉ，Ｃｕや、これらの合金を用いることができる。
外部電極４の厚さは用途等に応じて適宜決定されればよいが、通常、１０〜５０μｍ程度であることが好ましい。
【００３２】
積層セラミックコンデンサの製造方法
次に、本発明の一実施形態に係る積層セラミックコンデンサの製造方法について説明する。
（１）まず、焼成後に図１に示す内側誘電体層２を構成することになるセラミックグリーンシート（内側グリーンシート）を製造するために、内側グリーンシート用塗料を準備する。
内側グリーンシート用塗料は、内側誘電体粉末と有機ビヒクルとを混練して得られる有機溶剤系塗料で構成される。
【００３３】
内側誘電体粉末は、上記した主成分や各副成分の原料粉末（解砕前の誘電体粉末）を混合した後に、解砕することにより調製される。原料粉末を解砕し、微細化することにより、内側誘電体層２の薄層化に対応するためである。
【００３４】
本実施形態では、原料粉末（解砕前の誘電体粉末）の解砕は、解砕後の内側誘電体粉末の粒径が次のような範囲となるように行うことが好ましい。すなわち、解砕後の内側誘電体粉末のＤ５０径の解砕率が、好ましくは６．０〜２０．０％、特に６．０〜１４．０％となるように解砕することが好ましい。
【００３５】
本実施形態において、“Ｄ５０径の解砕率”とは、解砕前の誘電体粉末（原料粉末）のＤ５０径と、解砕後の誘電体粉末のＤ５０径との差を、解砕前の誘電体粉末のＤ５０径に対する比率で表したものである。すなわち、たとえば、内側誘電体粉末のＤ５０径の解砕率が１０％である場合には、解砕前の誘電体粉末のＤ５０径と比較して、解砕後の内側誘電体粉末のＤ５０径が、１０％小さくなっている（すなわち、Ｄ５０径が、９０％の大きさとなっている）ことを意味する。具体的には、解砕前の誘電体粉末のＤ５０径が１μｍであった場合に、内側誘電体粉末のＤ５０径の解砕率が１０％とは、解砕後の誘電体粉末のＤ５０径が０．９μｍとなっていることを意味する。なお、このことは後述するＤ９０径の解砕率、Ｄ１０径の解砕率についても同様である。また、本実施形態において、Ｄ５０径の解砕率は、内側グリーンシート用塗料に含有されている状態における解砕率である。
【００３６】
内側誘電体粉末のＤ５０径の解砕率が低すぎると、内側誘電体粉末の微細化が不十分となり、内側誘電体層２の薄層化が困難となる。一方、Ｄ５０径の解砕率が高すぎると、誘電体粉末の比表面積が増大してしまい、焼成時に異常粒成長してしまう傾向にある。
【００３７】
なお、原料粉末（解砕前の誘電体粉末）としては、上記した主成分や各副成分の酸化物や複合酸化物（たとえば、チタン酸バリウムなど）の他、焼成により酸化物や複合酸化物となる各種化合物、たとえば炭酸塩、硝酸塩、水酸化物、有機金属化合物などから適宜選択して用いればよい。
【００３８】
また、解砕前の誘電体粉末を解砕する方法としては、誘電体粉末と有機ビヒクルとを混練して塗料化する際に、ボールミルなどを使用して、解砕する方法が挙げられる。あるいは、塗料化する前に、解砕前の誘電体粉末を、ボールミルなどを使用して乾式または湿式にて、予め解砕しておく方法を採用しても良い。なお、解砕率は、解砕時間などを変化させことにより、適宜調整可能である。
【００３９】
有機ビヒクルとは、バインダを有機溶剤中に溶解したものである。有機ビヒクルに用いるバインダは特に限定されず、エチルセルロース、ポリビニルブチラール等の通常の各種バインダから適宜選択すればよい。また、有機溶剤も特に限定されず、印刷法やシート法など、利用する方法に応じて、テルピネオール、ブチルカルビトール、アセトン、トルエン等の各種有機溶剤から適宜選択すればよい。
【００４０】
また、内側グリーンシート用塗料を水系の塗料とする場合には、水溶性のバインダや分散剤などを水に溶解させた水系ビヒクルと、誘電体原料とを混練すればよい。水系ビヒクルに用いる水溶性バインダは特に限定されず、たとえば、ポリビニルアルコール、セルロース、水溶性アクリル樹脂などを用いればよい。
【００４１】
このようにして得られた内側グリーンシート用塗料を用いて、ドクターブレード法などにより、図２に示すように、支持体としてのキャリアシート３０上に、内側グリーンシート２ａを形成する。内側グリーンシート２ａは、キャリアシート３０上に形成された後に乾燥される。
【００４２】
内側グリーンシートの乾燥温度は、好ましくは５０〜１００℃である。乾燥後の内側グリーンシートの厚みは、乾燥前に比較して、５〜２５％の厚みに収縮する。乾燥後の内側グリーンシート２ａの厚みは、好ましくは０．１〜５．０μｍ、より好ましくは０．５〜３．０μｍとする。内側グリーンシート２ａの厚みを薄層化することにより、焼結後の内側誘電体層２の厚みの薄層化が可能となる。
【００４３】
（２）次に、焼成後に図１に示す外側誘電体層２０を構成することになる外側グリーンシートを製造するために、外側グリーンシート用塗料を調製する。
【００４４】
この外側グリーンシート用塗料は、誘電体原料として、下述する外側誘電体粉末を使用する以外は、上述した内側グリーンシート用塗料と同様にして調製される。
【００４５】
外側誘電体粉末は、上記した内側誘電体粉末と同様に、主成分や各副成分の原料粉末（解砕前の誘電体粉末）を混合した後に、解砕することにより調製される。
【００４６】
外側誘電体粉末を調製する際における、原料粉末（解砕前の誘電体粉末）の解砕は、解砕後の外側誘電体粉末の粒径が次のような範囲となるように行うことが好ましい。すなわち、解砕後の外側誘電体粉末のＤ５０径の解砕率が、４．０〜１５．０％、好ましくは６．０〜１４．０％となるように解砕することが好ましい。
【００４７】
なお、従来においては、内側誘電体層２を薄層化し、積層セラミックコンデンサを小型、高容量化するために、内側グリーンシートに含有させる内側誘電体粉末を、解砕し、微細化して用いていた。しかし、その一方で、製造工程の簡素化等のために、外側グリーンシートに含有させる外側誘電体粉末は、十分に解砕することなく用いられていた。そのため、複数の内側グリーンシートで形成される内層部２００の焼結温度が低下してしまい、焼成の際に、内層部２００と、複数の外側グリーンシートで形成される外層部３００との間で、収縮挙動の差異（ミスマッチング）が大きくなってしまい、その結果、クラックの発生率が増大してしまうという問題があった。
【００４８】
これに対して、本実施形態では、外側誘電体粉末の解砕率を上記所定の範囲としている。そのため、外側グリーンシートの焼結性を向上させることができ、結果として、内層部２００と外層部３００との焼成時の収縮挙動の差異を低減することができる。そして、その結果として、内層部２００と外層部３００との収縮挙動の差異に起因するクラックの発生を低減することができ、製品歩留まりの向上が可能となる。
【００４９】
外側誘電体粉末のＤ５０径の解砕率が低すぎると、上記効果が得られなくなる傾向にある。一方、Ｄ５０径の解砕率が高すぎると、誘電体粉末の比表面積の比表面積が増大し、焼成時に異常粒成長してしまい、クラックが発生し易くなってしまう。
【００５０】
なお、外側誘電体粉末は、好ましくは、上記したＤ５０径に加えて、Ｄ９０径の解砕率およびＤ１０径の解砕率についても、次の範囲となっていることが好ましい。すなわち、解砕後の外側誘電体粉末のＤ９０径の解砕率は、好ましくは６．５〜２４．０％、特に９．０〜２１．０％であることが好ましい。また、Ｄ１０径の解砕率は、好ましくは１．０〜８．５％、特に２．０〜７．０％であることが好ましい。Ｄ９０径、Ｄ１０径の解砕率を上記範囲とすることにより、本発明の効果をより高めることができる。
【００５１】
また、原料粉末（解砕前の誘電体粉末）を解砕し、解砕後の外側誘電体粉末を得る方法としては、上述した内側誘電体粉末を得る方法と同様とすればよい。また同様に、解砕率は、解砕時間などを変化させることにより適宜調整可能である。
【００５２】
なお、本実施形態では、解砕後の外側誘電体粉末の原料となる、原料粉末（解砕前の誘電体粉末）としては、上述した内側誘電体粉末を調製する際に使用する誘電体粉末と同様の粒度分布を有するものを使用することが好ましく、さらに、同じ組成を有するものを使用することが好ましい。内側誘電体粉末と、外側誘電体粉末とで、原料粉末（解砕前の誘電体粉末）を共通化することにより、製造コストの低減が可能となる。
【００５３】
そして、このような外側誘電体粉末を含有する外側グリーンシート用塗料を用いて、ドクターブレード法などにより、図２に示すように、支持体としてのキャリアシート３０上に、好ましくは４〜５０μｍ、より好ましくは５〜３０μｍ程度の厚みで、外側グリーンシート２０ａを形成する。外側グリーンシート２０ａは、キャリアシート３０に形成された後に乾燥される。キャリアシート３０は、たとえばＰＥＴフィルムなどで構成される。
【００５４】
外側グリーンシートの乾燥温度は、好ましくは５０〜１００℃である。乾燥後の外側グリーンシートの厚みは、乾燥前に比較して、５〜２５％の厚みに収縮する。乾燥後の外側グリーンシート２０ａの厚みは、好ましくは４〜５０μｍ、より好ましくは５〜３０μｍとする。外側グリーンシート２０ａの厚みが薄すぎると、所望の厚みを得るために必要となる、外側グリーンシート２０ａの積層数が多くなってしまうため、製造コストが増大する結果となってしまう。なお、キャリアシート３０を剥がして得られる外側グリーンシート２０ａは、図１に示す外側誘電体層２０となり、外層部３００を構成することとなる。
【００５５】
（３）次に、内側グリーンシート２ａの一方の表面には、図１に示す内部電極層３が形成される。内部電極層３の形成方法としては、特に限定されないが、内部電極層用塗料を用いた印刷法、薄膜法、転写法などが例示される。内部電極層用塗料は、上記した各種導電性金属や合金からなる導電材、あるいは焼成後に上記した導電材となる各種酸化物、有機金属化合物、レジネート等と、上記した有機ビヒクルとを混練して調製する。
【００５６】
次に、図３に示すように、内部電極層が形成された内側グリーンシート２ａを交互に積層すると共に、その積層方向の外側両端部に、外側グリーンシート２０ａを単層または複層で積層する。
【００５７】
その後、このようにして得られた積層体を、所定の積層体サイズに切断し、グリーンチップ１００とした後、脱バインダ処理および焼成を行い、さらに、内側誘電体層２および外側誘電体層２０を再酸化させるため、熱処理を行う。
【００５８】
脱バインダ処理は、通常の条件で行えばよいが、内部電極層の導電体材料にＮｉやＮｉ合金等の卑金属を用いる場合、特に下記の条件で行うことが好ましい。
【００５９】
昇温速度：５〜３００℃／時間、特に１０〜５０℃／時間、
保持温度：２００〜４００℃、特に２５０〜３５０℃、
保持時間：０．５〜２０時間、特に１〜１０時間、
雰囲気  ：加湿したＮ２  とＨ２  との混合ガス。
【００６０】
焼成条件は、下記の条件が好ましい。
昇温速度：５０〜５００℃／時間、特に２００〜３００℃／時間、
保持温度：１１００〜１３００℃、特に１１５０〜１２５０℃、
保持時間：０．５〜８時間、特に１〜３時間、
冷却速度：５０〜５００℃／時間、特に２００〜３００℃／時間、
雰囲気ガス：加湿したＮ２  とＨ２  との混合ガス等。
【００６１】
ただし、焼成時の空気雰囲気中の酸素分圧は、１０−２Ｐａ以下、特に１０−２〜１０−８  Ｐａにて行うことが好ましい。前記範囲を超えると、内部電極層が酸化する傾向にあり、また、酸素分圧があまり低すぎると、内部電極層の電極材料が異常焼結を起こし、途切れてしまう傾向にある。
【００６２】
このような焼成を行った後の熱処理は、保持温度または最高温度を、好ましくは１０００℃以上、さらに好ましくは１０００〜１１００℃として行うことが好ましい。熱処理時の保持温度または最高温度が、前記範囲未満では誘電体材料の酸化が不十分なために絶縁抵抗寿命が短くなる傾向にあり、前記範囲をこえると内部電極のＮｉが酸化し、容量が低下するだけでなく、誘電体素地と反応してしまい、寿命も短くなる傾向にある。熱処理の際の酸素分圧は、焼成時の還元雰囲気よりも高い酸素分圧であり、好ましくは１０−３Ｐａ〜１Ｐａ、より好ましくは１０−２Ｐａ〜１Ｐａである。前記範囲未満では、内側誘電体層２および外側誘電体層２０の再酸化が困難であり、前記範囲をこえると内部電極層３が酸化する傾向にある。そして、その他の熱処理条件は下記の条件とすることが好ましい。
【００６３】
保持時間：０〜６時間、特に２〜５時間、
冷却速度：５０〜５００℃／時間、特に１００〜３００℃／時間、
雰囲気用ガス：加湿したＮ２  ガス等。
【００６４】
なお、Ｎ２  ガスや混合ガス等を加湿するには、例えばウェッター等を使用すればよい。この場合、水温は０〜７５℃程度が好ましい。また脱バインダ処理、焼成および熱処理は、それぞれを連続して行っても、独立に行ってもよい。これらを連続して行なう場合、脱バインダ処理後、冷却せずに雰囲気を変更し、続いて焼成の際の保持温度まで昇温して焼成を行ない、次いで冷却し、熱処理の保持温度に達したときに雰囲気を変更して熱処理を行なうことが好ましい。一方、これらを独立して行なう場合、焼成に際しては、脱バインダ処理時の保持温度までＮ２  ガスあるいは加湿したＮ２  ガス雰囲気下で昇温した後、雰囲気を変更してさらに昇温を続けることが好ましく、熱処理時の保持温度まで冷却した後は、再びＮ２  ガスあるいは加湿したＮ２  ガス雰囲気に変更して冷却を続けることが好ましい。また、熱処理に際しては、Ｎ２  ガス雰囲気下で保持温度まで昇温した後、雰囲気を変更してもよく、熱処理の全過程を加湿したＮ２  ガス雰囲気としてもよい。
【００６５】
このようにして得られた焼結体（素子本体１０）には、例えばバレル研磨、サンドプラスト等にて端面研磨を施し、その後、外部電極用塗料を焼きつけて外部電極４が形成される。外部電極用塗料の焼成条件は、例えば、加湿したＮ２  とＨ２  との混合ガス中で６００〜８００℃にて１０分間〜１時間程度とすることが好ましい。そして、必要に応じ、外部電極４上にめっき等を行うことによりパッド層を形成する。なお、外部電極用塗料は、上記した内部電極用塗料と同様にして調製すればよい。
このようにして製造された本発明の積層セラミックコンデンサは、ハンダ付等によりプリント基板上などに実装され、各種電子機器等に使用される。
【００６６】
なお、本発明は、上述した実施形態に限定されるものではなく、本発明の範囲内で種々に改変することができる。
たとえば、本発明の方法は、積層セラミックコンデンサの製造方法に限らず、その他の積層型電子部品の製造方法としても適用することが可能である。
【実施例】
【００６７】
以下、本発明を、さらに詳細な実施例に基づき説明するが、本発明は、これら実施例に限定されない。
【００６８】
内側グリーンシート用塗料の作製
まず、出発原料として、主成分の原料であるＢａＴｉＯ３  粉末と、副成分の原料としてのＭｇ，Ｍｎ，Ｖ，Ｙの各酸化物およびＳｉを主成分とする焼結助剤とを準備した。そして、これら主成分の原料と、副成分の原料とを混合することにより、解砕前の誘電体粉末を得るとともに、この解砕前の誘電体粉末について、レーザー回折法により、Ｄ５０径を測定した。
【００６９】
次いで、得られた解砕前の誘電体粉末と、バインダとしてのポリビニルブチラール樹脂と、エタノール系の有機溶媒とを、ボールミルを用いて、混合、解砕して、内側グリーンシート用塗料を得た。本実施例では、ボールミルを用いた混合、解砕は、７時間の条件で行い、混合、解砕の結果得られた解砕後の内側誘電体粉末について、レーザー回折法によりＤ５０径を測定した。
【００７０】
なお、解砕前の誘電体粉末のＤ５０径、および解砕後の内側誘電体粉末のＤ５０径の測定結果より、解砕後の内側誘電体粉末のＤ５０径の解砕率を求めたところ、Ｄ５０径の解砕率は９．９％であった。また、解砕後の内側誘電体粉末のＤ５０径は０．５１μｍであった。
【００７１】
外側グリーンシート用塗料の作製
まず、出発原料として、内側グリーンシート用塗料を作製する際に使用した主成分の原料および副成分の原料と、同じ原料を準備し、これら主成分の原料と、副成分の原料とを混合することにより、解砕前の誘電体粉末を得た。
【００７２】
次いで、得られた解砕前の誘電体粉末と、バインダとしてのポリビニルブチラール樹脂と、エタノール系の有機溶媒とを、ボールミルを用いて、混合、解砕して、外側グリーンシート用塗料を得た。なお、本実施例では、ボールミルを用いた混合、解砕の条件を、１〜１０時間の範囲で変化させることにより、Ｄ５０径、Ｄ９０径およびＤ１０径の解砕率のそれぞれ異なる外側誘電体粉末を複数調製した。
【００７３】
内部電極層用塗料の作製
Ｎｉ粒子４４．６重量部と、テルピネオール５２重量部と、エチルセルロース３重量部と、ベンゾトリアゾール０．４重量部とを、３本ロールにより混練し、スラリー化して内部電極層用塗料を得た。
【００７４】
グリーンチップの形成
まず、内側グリーンシート用塗料を用いて、図２に示すように、ＰＥＴフィルム上に、乾燥後の厚みが２．４μｍとなるように内側グリーンシートを形成した。そして、この上に内部電極層用塗料を用いて、内部電極を所定パターンで印刷した後、ＰＥＴフィルムからシートを剥離した。
【００７５】
一方、上記とは別に、外側グリーンシート用塗料を用いて、図２に示すように、ＰＥＴフィルム上に、乾燥後の厚みが８μｍとなるように外側グリーンシートを形成した後、ＰＥＴフィルムからシートを剥離した。
【００７６】
次いで、内部電極を形成した内側グリーンシートを複数積層して、焼成後に内層部２００を構成することとなる積層体を形成し、この積層体の積層方向の両外側部に、外側グリーンシートを複数積層することにより、図３に示すようなグリーンチップ１００を得た。
【００７７】
次いで、グリーンチップを所定サイズに切断し、脱バインダ処理、焼成およびアニールを下記条件にて行って、積層セラミック焼成体を得た。
脱バインダ処理条件は、昇温速度：３０℃／時間、保持温度：２６０℃、温度保持時間：８時間、雰囲気：空気中とした。
焼成条件は、昇温速度：２００℃／時間、保持温度：１２４０℃、温度保持時間：２時間、冷却速度：３００℃／時間、雰囲気ガス：加湿したＮ２  ＋Ｈ２  混合ガス（酸素分圧：１０−２Ｐａ）とした。
アニール条件は、昇温速度：２００℃／時間、保持温度：１０００℃、温度保持時間：２時間、冷却速度：３００℃／時間、雰囲気ガス：加湿したＮ２  ガス（酸素分圧：１０−１Ｐａ）とした。
なお、焼成およびアニールの際の雰囲気ガスの加湿には、水温を５〜７５℃としたウエッターを用いた。
【００７８】
次いで、得られた積層セラミック焼成体の端面をサンドブラストにて研磨した後、外部電極としてＩｎ−Ｇａを塗布し、図１に示す積層セラミックコンデンサの試料を得た。なお、本実施例においては、外層部３００を形成するための外側グリーンシートを形成する際に、解砕率のそれぞれ異なる外側誘電体粉末を使用して外側グリーンシートを用いることにより、複数種のコンデンサ試料を製造した。すなわち、外側誘電体粉末として、解砕率の異なる外側誘電体粉末を使用したコンデンサ試料を複数得た。
【００７９】
得られたコンデンサ試料のサイズは、１．０ｍｍ×０．５ｍｍ×０．５ｍｍであり、内部電極層に挟まれた内側誘電体層の数は１６０とし、１層あたりの内側誘電体層の厚み（層間厚み）は１．６μｍ、内部電極層の厚みは１．０μｍ、外層部３００の厚みは４５μｍとした。
なお、内側誘電体層の厚みは、次の方法により求めた。まず、得られたコンデンサ試料を積層方向に垂直な面で切断し、その切断面を研磨した。次いで、この研磨面を金属顕微鏡により観察し、金属顕微鏡で観察した画像についてデジタル処理を行うことにより焼結後の内側誘電体層の平均厚みを求め、これを内側誘電体層の厚みとした。
【００８０】
次いで、得られた各コンデンサ試料について、クラック発生率を、次の方法により求めた。
すなわち、まず、得られた各コンデンサ試料について、焼上げ素地を研磨し、積層状態を目視にて観察し、素地クラックの有無を確認した。素地クラックの有無の確認は、１００００個のコンデンサ試料について行った。外観検査の結果、１００００個のコンデンサ試料に対する、素地クラックが発生した試料の割合を算出することにより、クラック発生率を求めた。得られた測定結果を、図４〜図６にグラフ化して示す。
【００８１】
図４は、外側グリーンシートを製造する際に使用した外側誘電体粉末のＤ５０径の解砕率と、各コンデンサ試料のクラック発生率との関係を示すグラフであり、同様に、図５，６はＤ９０径およびＤ１０径の解砕率と、クラック発生率と、の関係を示すグラフである。
【００８２】
ここにおいて、グラフ中の各プロットは、同じ条件で製造したコンデンサ試料（すなわち、同じ解砕率を有する外側誘電体粉末を使用したコンデンサ試料）１００００個について、クラック発生率を測定して得られた結果をプロットしたものである。すなわち、１プロットにつき、１００００個のコンデンサ試料について、評価を行った結果である。
【００８３】
図４〜図６より、以下の結果が確認できる。
すなわち、図４より、外側誘電体粉末のＤ５０径の解砕率を４．０〜１５．０％の範囲としたコンデンサ試料においては、いずれの試料においても、クラックの発生率が低く抑えられており、良好な結果となった。これに対して、外側誘電体粉末のＤ５０径の解砕率を４．０％未満とした試料、およびＤ５０径の解砕率を１５．０％超とした試料においては、いずれもクラック発生率が悪化する試料が確認された。この結果より、外側誘電体粉末のＤ５０径の解砕率を４．０〜１５．０％とすることにより、クラックの発生率を低く抑え、歩留まりの向上が可能となることが確認できた。
【００８４】
なお、解砕率が低すぎる場合にクラック発生率が悪化した原因としては、内層部２００と、外層部３００との間における収縮挙動の差異によると考えられる。一方、解砕率が高すぎる場合にクラック発生率が悪化した原因としては、外層部３００において、異常粒成長が起こってしまったことによると考えられる。また、外側グリーンシート用塗料を調製する際に、誘電体粉末は少なからず解砕されてしまうため、Ｄ５０径の解砕率が約３％以下の試料を製造することはできなかった。
【００８５】
また、図５、図６より、Ｄ９０径の解砕率、およびＤ１０径の解砕率についても、Ｄ５０径の解砕率と同様の傾向となることが確認できる。すなわち、Ｄ９０径に関しては、解砕率を６．５〜２４．０％の範囲とした試料、Ｄ１０径に関しては、解砕率を１．０〜８．５％の範囲とした試料において、クラックの発生率が低く抑えられており、良好な結果となった。なお、本実施例においては、Ｄ５０径の解砕率を４．０〜１５．０％の範囲とした外側誘電体粉末は、Ｄ９０径、Ｄ１０径についても、それぞれ６．５〜２４．０％の範囲、１．０〜８．５％の範囲に制御されていた。
【図面の簡単な説明】
【００８６】
【図１】図１は本発明の一実施形態に係る積層セラミックコンデンサの断面図である。
【図２】図２は図１に示すコンデンサの製造過程に用いるグリーンシートの要部断面図である。
【図３】図３は図１に示すコンデンサの製造過程に用いるグリーンチップの要部断面図である。
【図４】図４は外側誘電体粉末のＤ５０径の解砕率と積層セラミックコンデンサのクラック発生率との関係を示すグラフである。
【図５】図５は外側誘電体粉末のＤ９０径の解砕率と積層セラミックコンデンサのクラック発生率との関係を示すグラフである。
【図６】図６は外側誘電体粉末のＤ１０径の解砕率と積層セラミックコンデンサのクラック発生率との関係を示すグラフである。
【符号の説明】
【００８７】
１…  積層セラミックコンデンサ
１０…  コンデンサ素子本体
２…  内側誘電体層
２ａ…  内側グリーンシート
２０…  外側誘電体層
２０ａ…  外側グリーンシート
３…  内部電極層
４…  外部電極
３０…  キャリアシート
１００…  グリーンチップ
２００…  内層部
３００…  外層部
【図１】
2007165557.tif 000003
【図２】
2007165557.tif 000004
【図３】
2007165557.tif 000005
【図４】
2007165557.tif 000006
【図５】
2007165557.tif 000007
【図６】
2007165557.tif 000008